(57)【要約】【課題】  透明であり、硬度と曲げ強度に優れた硬化物を与える硬化性シリコーン樹脂組成物を提供する。【解決手段】（Ａ）一分子中に少なくとも２個のケイ素原子に結合した水素原子を有し、前記ケイ素原子が炭化水素骨格に結合している芳香環含有炭化水素化合物、（Ｂ）下記平均組成式（１）：    Ｒ1xＳｉＯ{(4-x)/2}          （１）［式中、Ｒ1は、同一または異なり、置換もしくは非置換の一価炭化水素基、置換もしくは非置換のヒドロカルビルオキシ基または水酸基であり、全Ｒ1のうち0.1〜80mol％がアルケニル基であり、ｘは１≦ｘ＜２の正数である］で表される、25℃における粘度が1,000mPa・s以上の分岐状または三次元網状構造のオルガノポリシロキサン、および、（Ｃ）ヒドロシリル化反応用触媒、を含有してなる硬化性シリコーン樹脂組成物。【選択図】      なし【特許請求の範囲】
【請求項１】
（Ａ）一分子中に少なくとも２個のケイ素原子に結合した水素原子を有し、前記ケイ素原子が炭化水素骨格に結合している芳香環含有炭化水素化合物、
（Ｂ）下記平均組成式（１）：
Ｒ1xＳｉＯ{(4-x)/2}          （１）
［式中、Ｒ1は、同一または異なり、置換もしくは非置換の一価炭化水素基、置換もしくは非置換のヒドロカルビルオキシ基または水酸基であり、全Ｒ1のうち0.1〜80mol％がアルケニル基であり、ｘは１≦ｘ＜２の正数である］
で表される、25℃における粘度が1,000mPa・s以上の分岐状または三次元網状構造のオルガノポリシロキサン、
および、
（Ｃ）ヒドロシリル化反応用触媒、
を含有してなる硬化性シリコーン樹脂組成物。
【請求項２】
前記（Ａ）成分の芳香環含有炭化水素化合物が、下記一般式（２）：
【化１】
2005089671.tif 000010
（２）
［式中、Ｒ2は、同一または異なり、水素原子、置換もしくは非置換の脂肪族不飽和炭化水素基以外の炭素原子数１〜12の一価炭化水素基、または、置換もしくは非置換の炭素原子数１〜６のアルコキシ基であり、Ｒ3は置換または非置換の炭素原子数６〜12の２価芳香環含有炭化水素基である］
で表される芳香環含有炭化水素化合物である請求項１に記載の硬化性シリコーン樹脂組成物。
【請求項３】
前記（Ｂ）成分のオルガノポリシロキサンが、下記平均組成式（３）：
Ｒ4m(Ｃ6Ｈ5)nＳｉＯ{(4-m-n)/2}          （３）
［式中、Ｒ4は、同一または異なり、置換もしくは非置換のフェニル基以外の一価炭化水素基、置換もしくは非置換のアルコキシ基または水酸基であり、全Ｒ4のうち0.1〜80mol％がアルケニル基であり、ｍは0.1≦ｍ＜1.8の正数であり、ｎは0.2≦ｎ＜1.9の正数であり、但し、１≦ｍ＋ｎ＜２、0.20≦ｎ／(ｍ＋ｎ)≦0.95である］
で表される、25℃における粘度が1,000mPa・s以上のフェニル基含有オルガノポリシロキサンである請求項１または２に記載の硬化性シリコーン樹脂組成物。
【請求項４】
さらに、（Ｄ）下記平均組成式（４）：
Ｒ5aＨbＳｉＯ{(4-a-b)/2}          （４）
［式中、Ｒ5は、同一または異なり、置換または非置換の脂肪族不飽和炭化水素基以外の一価炭化水素基であり、ａは0.5≦ａ≦2.1の正数であり、ｂは0.01≦ｂ≦1.0の正数であり、但し、0.8≦ａ＋ｂ≦2.6である］
で表される、１分子中に少なくとも平均２個のケイ素原子に結合した水素原子を有し、25℃における粘度が1,000mPa・s以下のオルガノハイドロジェンポリシロキサンを含有する請求項１〜３のいずれか一項に記載の硬化性シリコーン樹脂組成物。
【請求項５】
前記（Ｄ）成分のオルガノハイドロジェンポリシロキサンが、
ｉ）前記平均組成式（４）中のＲ5がフェニル基を含み、全Ｒ5と全Ｈとの合計に対するフェニル基の割合が３mol％以上であること、および、
ii）分子量が500以下であること、
の少なくとも一方の条件を満たす請求項４に記載の硬化性シリコーン樹脂組成物。
【発明の詳細な説明】
【技術分野】
【０００１】
本発明は、透明であり、硬度と曲げ強度に優れた硬化物を与える硬化性シリコーン樹脂組成物に関する。
【背景技術】
【０００２】
従来、光学材料用部材、特に発光ダイオード（LED）素子の封止材料としては、一般的にエポキシ樹脂が用いられている。また、シリコーン樹脂に関しても、LED素子のモールド部材等として用いること（特許文献１、特許文献２）、カラーフィルター材料として用いること（特許文献３）等が試みられているが、実際上の使用例は少ない。
近年、白色LEDが注目される中で、これまで問題とされなかったエポキシ封止材の紫外線等による黄変や、小型化に伴う発熱量の増加によるクラック等の問題が発生しており、その解決が望まれていた。
【０００３】
【特許文献１】特開平１０−２２８２４９号公報
【特許文献２】特開平１０−２４２５１３号公報
【特許文献３】特開２０００−１２３９８１号公報
【発明の開示】
【発明が解決しようとする課題】
【０００４】
本発明は上記問題を解決し、透明であり、硬度と曲げ強度に優れた硬化物を与える硬化性シリコーン樹脂組成物を提供することを目的とする。
【課題を解決するための手段】
【０００５】
（Ａ）一分子中に少なくとも２個のケイ素原子に結合した水素原子を有し、前記ケイ素原子が炭化水素骨格に結合している芳香環含有炭化水素化合物、
（Ｂ）下記平均組成式（１）：
Ｒ1xＳｉＯ{(4-x)/2}          （１）
［式中、Ｒ1は、同一または異なり、置換もしくは非置換の一価炭化水素基、置換もしくは非置換のヒドロカルビルオキシ基または水酸基であり、全Ｒ1のうち0.1〜80mol％がアルケニル基であり、ｘは１≦ｘ＜２の正数である］
で表される、25℃における粘度が1,000mPa・s以上の分岐状または三次元網状構造のオルガノポリシロキサン、
および、
（Ｃ）ヒドロシリル化反応用触媒、
を含有してなる硬化性シリコーン樹脂組成物を提供する。
【発明の効果】
【０００６】
本発明の組成物を適用することにより、透明であり、硬度と曲げ強度に優れた硬化物を与える硬化性シリコーン樹脂組成物が得られる。
【発明を実施するための最良の形態】
【０００７】
以下、本発明の硬化性シリコーン樹脂組成物について詳細に説明する。該硬化性シリコーン樹脂組成物は、前記（Ａ）〜（Ｃ）成分を含有してなるものである。
〔（Ａ）芳香環含有炭化水素化合物〕
（Ａ）成分は、一分子中に少なくとも２個のケイ素原子に結合した水素原子（以下、「Ｓｉ−Ｈ基」という）を有し、前記ケイ素原子が炭化水素骨格に結合している芳香環含有炭化水素化合物である。前記芳香環含有炭化水素化合物は、前記Ｓｉ−Ｈ基を一分子中に２〜５個有していることが好ましく、２〜３個有していることがより好ましい。このＳｉ−Ｈ基が一分子中に２個未満の場合、組成物が十分に硬化しなくなる。
【０００８】
前記芳香環としては、例えば、o-、m-、p-フェニレン基、トリレン基、o-、m-、p-キシリレン基、下記式：
【０００９】
【化１】
2005089671.tif 000002
【００１０】
で表される２価のアリーレン基や、これらの芳香環の水素原子の一部（通常１〜８個、特に１〜４個）がメチル基等のアルキル基やフッ素、塩素等のハロゲン原子で置換された、置換アリーレン基等が挙げられ、好ましくは、o-、m-、p-フェニレン基、トリレン基、o-、m-、p-キシリレン基、ビフェニレン基、より好ましくは、o-、m-、p-フェニレン基が挙げられる。
【００１１】
前記芳香環含有炭化水素化合物としては、上記条件を満たせば特に限定されないが、例えば、一般式（２）：
【００１２】
【化２】
2005089671.tif 000003
（２）
【００１３】
［式中、Ｒ2は、同一または異なり、水素原子、置換もしくは非置換の脂肪族不飽和炭化水素基以外の炭素原子数１〜12の一価炭化水素基、または、置換もしくは非置換の炭素原子数１〜６のアルコキシ基であり、Ｒ3は置換または非置換の炭素原子数６〜12の２価芳香環含有炭化水素基である］
で表される化合物が好ましい。
【００１４】
上記式（２）中、Ｒ2は、水素原子、置換もしくは非置換の脂肪族不飽和炭化水素基以外の炭素原子数が好ましくは１〜８、より好ましくは１〜６の一価炭化水素基、または、置換もしくは非置換の炭素原子数が好ましくは１〜４、より好ましくは１〜２のアルコキシ基である。
【００１５】
Ｒ2で表される置換または非置換の脂肪族不飽和炭化水素基以外の一価炭化水素基としては、例えば、メチル基、エチル、プロピル基、イソプロピル基、ブチル基、tert-ブチル基、ペンチル基、イソペンチル基、ヘキシル基、sec-ヘキシル基等のアルキル基；フェニル基、o-、m-、p-トリル等のアリール基；ベンジル基、2-フェニルエチル基等のアラルキル基；およびこれらの基の水素原子の一部または全部が、ハロゲン原子、シアノ基、エポキシ基含有基等で置換された、例えば、クロロメチル基、3-クロロプロピル基、3,3,3-トリフルオロプロピル基等のハロゲン化アルキル基、2-シアノエチル基、3-グリシドキシプロピル基等が挙げられ、好ましくは、アルキル基、アリール基、より好ましくは、メチル基、エチル基、フェニル基が挙げられる。
【００１６】
上記式（２）中、Ｒ2で表される置換または非置換のアルコキシ基としては、例えば、メトキシ基、エトキシ基、プロポキシ基、イソプロポキシ基、ブトキシ基、sec-ブトキシ基、tert-ブトキシ基、メトキシエトキシ基等が挙げられ、好ましくは、メトキシ基、エトキシ基、プロポキシ基、イソプロポキシ基、より好ましくは、メトキシ基、エトキシ基が挙げられる。
中でも、上記Ｒ2の全てがメチル基であるものが、工業的に製造することが容易であり、入手しやすいことから好ましい。
【００１７】
上記式（２）中、Ｒ3は、置換または非置換の、炭素原子数が好ましくは６〜10、より好ましくは６〜８の２価芳香環含有炭化水素基である。Ｒ3で表される２価芳香環含有炭化水素基としては、例えば、前記芳香環含有炭化水素化合物中の芳香環の具体例として例示したもの等が挙げられ、好ましくは、o-、m-、p-フェニレン基、o-、m-、p-キシリレン基、ビフェニレン基、より好ましくは、o-、m-、p-フェニレン基が挙げられる。
【００１８】
（Ａ）成分の具体例としては、例えば、以下のものが挙げられる。なお、以下において、「Et」はエチル基を、「Ph」はフェニル基を意味する。
【００１９】
【化３】
2005089671.tif 000004
【００２０】
上記例示の中でも、合成の容易さ等の点から、
【００２１】
【化４】
2005089671.tif 000005
【００２２】
が好ましく、
【００２３】
【化５】
2005089671.tif 000006
【００２４】
がより好ましい。
上記芳香環含有炭化水素化合物は、１種単独で用いても２種以上を組み合わせて用いてもよい。
【００２５】
（Ａ）成分の配合量は、特に限定されないが、後述の（Ｂ）成分100重量部に対して、通常３〜100重量部、好ましくは５〜90重量部、より好ましくは10〜80重量部である。この配合量が３〜100重量部を満たすとき、得られる組成物は成形に適した粘度を有し、その組成物を硬化して得られる硬化物は十分な硬度と曲げ強度を有するものとなる。
上記条件を満たすものの中でも、（Ａ）成分中のＳｉ−Ｈ基が、（Ｂ）成分中のアルケニル基１molに対して、好ましくは0.1〜6.0mol、より好ましくは0.2〜3.0mol、特に好ましくは0.3〜2.0molとなる量で配合したものが望ましい。前記0.1〜6.0molの範囲を満たすと、非常に硬く、曲げ強度に優れた硬化物を与えることが可能となる。
【００２６】
〔（Ｂ）オルガノポリシロキサン〕
（Ｂ）成分のオルガノポリシロキサンは、前記平均組成式（１）で表されるものである。前記オルガノポリシロキサンは、分子中にＲ1ＳｉＯ3/2［式中、Ｒ1は、上記式（１）で定義したとおりである］単位およびＳｉＯ2単位のうちの少なくとも一種の単位を含有する分岐状または三次元網状の構造を有するものであり、好ましくは、（Ｃ6Ｈ5）ＳｉＯ3/2単位等のＲ1ＳｉＯ3/2単位を含有する三次元網状の構造を有するものである。
【００２７】
また、前記オルガノポリシロキサンの25℃における粘度は、1,000mPa・s以上であることが必要であり、好ましくは100,000mPa・s以上、より好ましくは500,000mPa・s以上、特に好ましくは1,000,000mPa・s以上である。この粘度が1,000mPa・s未満の場合、得られる硬化物の曲げ強度が低下してしまう恐れがある。なお、このオルガノポリシロキサンの粘度の上限は特に限定されず、室温（25℃）においてほとんど流動性を示さない水飴状〜固体状のものであってもよい。
【００２８】
上記式（１）中、Ｒ1は、置換もしくは非置換の炭素原子数が通常１〜20、好ましくは１〜10の一価炭化水素基、置換もしくは非置換の炭素原子数が通常１〜20、好ましくは１〜10、より好ましくは１〜６のアルコキシ基、アルケニルオキシ基、アリールオキシ基等のヒドロカルビルオキシ基、または、水酸基である。
【００２９】
Ｒ1で表される置換または非置換の一価炭化水素基としては、例えば、メチル基、エチル基、プロピル基、イソプロピル基、ブチル基、tert-ブチル基、ヘキシル基等のアルキル基、シクロヘキシル基等のシクロアルキル基等の脂肪族飽和炭化水素基、フェニル基、トリル基、キシリル基、ナフチル基等のアリール基、ベンジル基、フェニルエチル基等のアラルキル基、ビニル基、アリル基、プロペニル基、イソプロペニル基、ブテニル基等のアルケニル基等の脂肪族不飽和炭化水素基、あるいは、これらの基の水素原子の一部または全部がハロゲン原子、シアノ基等により置換された3，3，3-トリフルオロプロピル基等が挙げられ、好ましくは、アルキル基、アリール基、アルケニル基、ハロゲン化アルキル基、より好ましくは、メチル基、エチル基、フェニル基、ビニル基、アリル基、3,3,3-トリフルオロプロピル基が挙げられる。
【００３０】
Ｒ1で表される置換または非置換のヒドロカルビルオキシ基としては、例えば、メトキシ基、エトキシ基、プロポキシ基、フェノキシ基等、あるいは、これらの基の水素原子の一部または全部がアルコキシ基等で置換されたメトキシエトキシ基、エトキシエトキシ基等のアルコキシ置換ヒドロカルビルオキシ基等が挙げられ、好ましくは、メトキシ基、エトキシ基、プロポキシ基、より好ましくは、メトキシ基、エトキシ基が挙げられる。
【００３１】
上記式（１）中、全てのＲ1のうち0.1〜80mol％がアルケニル基であることが必要であり、好ましくは0.3〜70mol％、より好ましくは0.5〜60mol％がアルケニル基である。このアルケニル基の含有量が0.1mol％より少ない場合、シリコーン樹脂硬化物として必要な硬度が得られ難く、80mol％より多い場合、架橋点が多過ぎるため得られるシリコーン樹脂硬化物が著しく脆いものとなる場合がある。
上記式（１）中、ｘは１≦ｘ＜２の正数であることが必要であり、好ましくは1.1≦ｘ≦1.95、より好ましくは1.2≦ｘ≦1.9の正数である。ｘが１より小さい場合または２以上の場合、シリコーン樹脂硬化物として必要な硬度および強度が得られ難い。
【００３２】
前記オルガノポリシロキサンとしては、上記の条件を満たすものであれば特に限定されないが、得られるシリコーン樹脂硬化物の曲げ強度が大幅に向上されるだけでなく、材料の高屈折率化も達成される点から、例えば、下記平均組成式（３）：
Ｒ4m(Ｃ6Ｈ5)nＳｉＯ{(4-m-n)/2}          （３）
［式中、Ｒ4は、同一または異なり、置換もしくは非置換のフェニル基以外の一価炭化水素基、置換もしくは非置換のアルコキシ基、または、水酸基であり、全Ｒ4のうち0.1〜80mol％がアルケニル基であり、ｍは、0.1≦ｍ＜1.8の正数であり、ｎは、0.2≦ｎ＜1.9の正数であり、但し、１≦ｍ＋ｎ＜２および0.20≦ｎ／(ｍ＋ｎ)≦0.95である］
で表される、25℃における粘度が1,000mPa・s以上のフェニル基含有オルガノポリシロキサンであることが好ましい。該フェニル基含有オルガノポリシロキサンの25℃における粘度は、1,000mPa・s以上であれば特に限定されないが、好ましくは10,000mPa・s以上、より好ましくは50,000mPa・s以上、特に好ましくは100,000mPa・s以上である。この粘度が1,000mPa・s未満の場合、硬化物の曲げ強度が低下する場合がある。
【００３３】
上記式（３）中、Ｒ4は、置換もしくは非置換の炭素原子数が通常１〜20、好ましくは１〜10のフェニル基以外の一価炭化水素基、置換もしくは非置換の炭素原子数が通常１〜20、好ましくは１〜10、より好ましくは１〜６のアルコキシ基、または、水酸基である。
上記式（３）中、Ｒ4で表される置換または非置換のフェニル基以外の一価炭化水素基としては、例えば、前記Ｒ1で表される置換または非置換の一価炭化水素基の例示したもののうち、フェニル基およびフェニル基の水素原子の一部または全部が置換されたもの以外のものが挙げられ、好ましくは、アルキル基、アルケニル基、ハロゲン化アルキル基、より好ましくは、メチル基、エチル基、ビニル基、アリル基、3,3,3-トリフルオロプロピル基が挙げられる。
【００３４】
上記式（３）中、全てのＲ4のうち0.1〜80mol％がアルケニル基であることが必要であり、好ましくは0.3〜70mol％、より好ましくは0.5〜60mol％がアルケニル基である。このアルケニル基の含有量が0.1mol％より少ない場合、シリコーン樹脂硬化物として必要な硬度が得られ難く、80mol％より多い場合、架橋点が多過ぎるため得られるシリコーン樹脂硬化物が著しく脆いものとなる場合がある。
【００３５】
上記式（３）中、ｍは0.1≦ｍ＜1.8であることが必要であり、好ましくは0.2≦ｍ≦1.6、より好ましくは0.3≦ｍ≦1.4の正数である。ｎは0.2≦ｎ＜1.9であることが必要であり、0.25≦ｎ≦1.7、より好ましくは0.3≦ｎ≦1.5の正数である。但し、１≦ｍ＋ｎ＜２を満たすことが必要であり、好ましくは1.1≦ｍ＋ｎ≦1.9、より好ましくは1.2≦ｍ＋ｎ≦1.8を満たす正数であり、さらに、0.20≦ｎ／(ｍ＋ｎ)≦0.95を満たすことが必要であり、好ましくは0.25≦ｎ／(ｍ＋ｎ)≦0.90、より好ましくは0.3≦ｎ／(ｍ＋ｎ)≦0.85を満たす正数である。ｍが0.1より小さい場合、硬化物の硬度が低下する場合があり、1.8以上の場合、高屈折率化に関するフェニル基の効果が十分に発揮されない場合がある。ｎが0.2より小さい場合、高屈折率化に対するフェニル基の効果が十分に発揮されない場合があり、1.9以上の場合、硬化物の硬度が低下する場合がある。ｍ＋ｎが１より小さい場合または２以上の場合、シリコーン樹脂硬化物として必要な硬度および強度が得られ難い。
これらのオルガノポリシロキサンは、１種単独で用いても、２種以上を組み合わせて用いてもよい。
【００３６】
〔（Ｃ）ヒドロシリル化反応用触媒〕
(Ｃ)成分のヒドロシリル化反応用触媒は、得られるシリコーン樹脂組成物の硬化を促進するものである。該ヒドロシリル化反応用触媒としては、従来公知のものを全て使用することができる。その具体例としては、例えば、白金黒、塩化第二白金、塩化白金酸、塩化白金酸と一価アルコールとの反応生成物、塩化白金酸とオレフィン類との錯体、白金ビスアセトアセテート等の白金系触媒；パラジウム系触媒、ロジウム系触媒等の白金族系金属触媒等が挙げられ、好ましくは、白金系触媒、パラジウム系触媒、より好ましくは、白金系触媒が挙げられる。
【００３７】
（Ｃ）成分の配合量は、触媒としての有効量であればよく、特に制限されないが、（Ａ）成分と（Ｂ）成分の合計（後述の（Ｄ）成分を配合する場合には（Ｄ）成分も前記の合計に含む）に対して、白金族金属原子として重量換算で0.01〜1,000ppmとなる量が好ましく、好ましくは0.05〜500ppmとなる量、特に好ましくは0.1〜500ppmとなる量である。
【００３８】
〔（Ｄ）オルガノハイドロジェンポリシロキサン〕
（Ｄ）成分のオルガノハイドロジェンポリシロキサンは、得られる組成物の硬度および曲げ強度をより向上させるために、必要により配合することができる。（Ｄ）成分は、下記平均組成式（４）：
Ｒ5aＨbＳｉＯ{(4-a-b)/2}          （４）
［式中、Ｒ5は、同一または異なり、置換または非置換の脂肪族不飽和炭化水素基以外の一価炭化水素基であり、ａは0.5≦ａ≦2.1の正数であり、ｂは0.01≦ｂ≦1.0の正数であり、但し、0.8≦ａ＋ｂ≦2.6である］
で表される、１分子中に少なくとも平均２個のＳｉ−Ｈ基を有し、25℃における粘度が1,000mPa・s以下のオルガノハイドロジェンポリシロキサンである。
【００３９】
該オルガノハイドロジェンポリシロキサンは、前記Ｓｉ−Ｈ基を１分子中に好ましくは平均３個以上（通常、３〜200個）、より好ましくは平均３〜100個有するものである。１分子中に少なくとも平均２個、好ましくは平均３個以上含有されるＳｉ−Ｈ基は、分子鎖末端、分子鎖途中のいずれに位置していてもよく、またこの両方に位置するものであってもよい。また、25℃における粘度は、好ましくは0.5〜1000mPa・s、より好ましくは１〜500mPa・sである。
上記オルガノハイドロジェンポリシロキサンの分子構造は、直鎖状、分岐状、環状または三次元網状構造のいずれであってもよく、また１分子中のケイ素原子の数（または、重合度）は、通常２〜300個、好ましくは４〜150個程度である。
【００４０】
上記式（４）中、Ｒ5は、置換または非置換の脂肪族不飽和炭化水素基以外の、好ましくは炭素原子数が１〜20、より好ましくは１〜10、特に好ましくは１〜６の一価炭化水素基である。Ｒ5で表される一価炭化水素基としては、例えば、メチル基、エチル基、プロピル基、イソプロピル基、ブチル基、tert-ブチル基、ヘキシル基等のアルキル基、シクロヘキシル基等のシクロアルキル基等の飽和炭化水素基、フェニル基、トリル基等のアリール基、ベンジル基、フェニルエチル基等のアラルキル基、あるいは、これらの分子中の水素原子の一部または全部が、ハロゲン原子、シアノ基等で置換された3,3,3-トリフルオロプロピル基等のハロゲン置換またはシアノ置換一価炭化水素基等が挙げられ、好ましくは、アルキル基、アリール基、ハロゲン置換一価炭化水素基、より好ましくは、メチル基、フェニル基が挙げられる。
【００４１】
ａは0.5≦ａ≦2.1の正数であることが必要であり、好ましくは0.7≦ａ≦2.0、より好ましくは1.0≦ａ≦1.8の正数である。ｂは0.01≦ｂ≦1.0の正数であることが必要であり、好ましくは0.02≦ｂ≦1.0、より好ましくは0.10≦ｂ≦1.0の正数である。但し、0.8≦ａ＋ｂ≦2.6を満たすことが必要であり、好ましくは1.01≦ａ＋ｂ≦2.4、より好ましくは1.6≦ａ＋ｂ≦2.2を満たすものである。ｂが0.01未満であると、逆に得られるシリコーン樹脂硬化物の硬度が低下する場合がある。
【００４２】
さらに、上記オルガノハイドロジェンポリシロキサンが、
ｉ）前記平均組成式（４）中のＲ5がフェニル基を含み、全Ｒ5と全Ｈとの合計に対するフェニル基の割合が３mol％以上、好ましくは５mol％以上、より好ましくは10〜60mol％であること、および、
ii）分子量が500以下、好ましくは100〜450、より好ましくは130〜400であること、
の少なくとも一方の条件を満たすことが望ましい。上記ｉ）またはｉｉ）のいずれかの条件を満たすと、（Ｂ）成分との相溶性が良好となる。前記Ｒ5のうちフェニル基でないものは、合成上の容易さの点から、メチル基であることが好ましい。
【００４３】
上記オルガノハイドロジェンポリシロキサンの具体例としては、例えば、1,1,3,3−テトラメチルジシロキサン、1,3,5,7−テトラメチルシクロテトラシロキサン、トリス（ハイドロジェンジメチルシロキシ）メチルシラン、トリス（ハイドロジェンジメチルシロキシ）フェニルシラン、メチルハイドロジェンシクロポリシロキサン、メチルハイドロジェンシロキサン・ジメチルシロキサン環状共重合体、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、両末端トリメチルシロキシ基封鎖メチルハイドロジェンシロキサン・メチルフェニルシロキサン・ジメチルシロキサン共重合体、両末端ジメチルハイドロジェンシロキシ基封鎖メチルハイドロジェンシロキサン・ジメチルシロキサン・ジフェニルシロキサン共重合体、両末端ジメチルハイドロジェンシロキシ基封鎖メチルハイドロジェンシロキサン・ジメチルシロキサン・メチルフェニルシロキサン共重合体、（ＣＨ３）２ＨＳｉＯ１／２単位と（ＣＨ３）３ＳｉＯ１／２単位とＳｉＯ４／２単位とからなる共重合体、（ＣＨ３）２ＨＳｉＯ１／２単位とＳｉＯ４／２単位とからなる共重合体、（ＣＨ３）２ＨＳｉＯ１／２単位とＳｉＯ４／２単位と（Ｃ６Ｈ５）３ＳｉＯ１／２単位とからなる共重合体等が挙げられる。
【００４４】
（Ｄ）成分の配合量は、（Ｂ）成分100重量部に対して、好ましくは０〜60重量部、より好ましくは１〜45重量部、特に好ましくは１〜30重量部である。さらに、得られる組成物の粘度を成形に適したものとし、その組成物を硬化して得られる硬化物の硬度および曲げ強度が十分なものとなることから、（Ｄ）成分と前記（Ａ）成分との合計の配合量は、（Ｂ）成分100重量部に対して３〜100重量部であることが好ましく、５〜90重量部であることがより好ましく、10〜80重量部であることが特に好ましい。
【００４５】
上記条件を満たすものの中でも、（Ａ）成分と（Ｄ）成分中のＳｉ−Ｈ基の合計は、（Ｂ）成分中のアルケニル基１molに対して、好ましくは0.3〜5.0mol、より好ましくは0.4〜4.0mol、特に好ましくは0.5〜3.0molとなる量で配合したものが望ましい。前記0.3〜5.0molの範囲を満たすと、得られる硬化物の曲げ強度がさらに強くなる。
【００４６】
〔その他の任意成分〕
本発明の組成物には、本発明の効果を損なわない範囲で、上記（Ａ）〜（Ｃ）成分（場合により（Ｄ）成分も含む）以外に、得られる組成物の硬化速度、保存安定性等を調節するために、必要に応じて、その他の任意成分を配合してもよい。その具体例としては、例えば、メチルビニルシクロテトラシロキサン等のビニル基含有オルガノポリシロキサン、トリアリルイソシアヌレート、アセチレンアルコールまたはそのシロキサン変性物等の反応制御剤、例えば、直鎖状の反応性オルガノポリシロキサン、ケイ素原子数が２〜10個の直鎖状または環状の低分子オルガノポリシロキサン等の硬度、粘度等の調整剤を配合してもよい。
【００４７】
また、得られる硬化物の透明性を損なわない範囲であれば、該硬化物の強度を向上させるために、ヒュームドシリカ等の無機質充填剤を配合してもよい。その他にも、例えば、接着性付与剤、波長調整剤、顔料、難燃剤、耐熱剤、耐酸化劣化剤等を必要に応じて配合することができる。
【００４８】
〔硬化方法〕
本発明のシリコーン樹脂組成物を硬化させる方法は特に限定されず、例えば、該組成物を調製し、成形した後、室温（20〜40℃）で放置することにより硬化させる方法、該組成物を調製し、成形した後、50〜200℃に加熱することにより硬化させる方法等が挙げられる。また、本発明の組成物を用いて所望の成形品を得る場合、その成形法は特に制限されないが、好ましくは注型法である。
【実施例】
【００４９】
以下、実施例を用いて本発明をより詳細に説明するが、本発明は下記の実施例に何ら限定されるものではない。なお、以下の実施例中、（Ｂ）成分のオルガノポリシロキサンを表す平均組成式を構成する各単位の比率は小数点第３位以下を四捨五入したものである。
【００５０】
＜実施例１＞
（Ａ）下記式（５）：
【００５１】
【化６】
2005089671.tif 000007
（５）
で表される芳香環含有炭化水素化合物：10重量部、
（Ｂ）フェニルトリクロロシラン、メチルビニルジクロロシランおよびジメチルジクロロシランを同時に加水分解すること（以下、「共加水分解」という）によって得られた下記平均組成式（６）：
(ＣＨ3)0.70(Ｃ6Ｈ5)0.55(ＣＨ2＝ＣＨ)0.20ＳｉＯ1.28          （６）
で表される、25℃において水飴状（粘度：100,000mPa・s以上）の三次元網状構造のオルガノポリシロキサン：100重量部、
（Ｃ）塩化白金酸のイソプロパノール溶液：（Ａ）成分と（Ｂ）成分と（Ｄ）成分の合計に対して、白金金属原子として重量換算で40ppmとなる量、および、
（Ｄ）下記平均組成式（７）：
【００５２】
【化７】
2005089671.tif 000008
（７）
で表される、25℃における粘度が20mPa・sのオルガノハイドロジェンポリシロキサン：10重量部、
を配合した後、均一となるように混合してシリコーン樹脂組成物１を得た。このシリコーン樹脂組成物１を脱泡した後、厚さ４mm、10mm×100mmの金型に流し込み、120℃で１時間、さらに150℃で１時間加熱することにより、シリコーン樹脂硬化物１を得た。
【００５３】
＜実施例２＞
（Ａ）上記式（５）で表される芳香環含有炭化水素化合物：25重量部、
（Ｂ）フェニルトリクロロシラン、メチルビニルジクロロシランおよびジフェニルジクロロシランの共加水分解によって得られた下記平均組成式（８）：
(ＣＨ3)0.40(Ｃ6Ｈ5)0.75(ＣＨ2＝ＣＨ)0.40(ＯＨ)0.13ＳｉＯ1.16      （８）
で表される、25℃において水飴状（粘度：100,000mPa・s以上）の三次元網状構造のオルガノポリシロキサン：100重量部、
（Ｃ）塩化白金酸のイソプロパノール溶液：（Ａ）成分と（Ｂ）成分と（Ｄ）成分の合計に対して、白金金属原子として重量換算で40ppmとなる量、および、
（Ｄ）上記平均組成式（７）で表される25℃における粘度が20mPa・sのオルガノハイドロジェンポリシロキサン： 10重量部、
を配合した後、均一となるように混合してシリコーン樹脂組成物２を得た。その後、実施例１と同様にして、シリコーン樹脂硬化物２を得た。
【００５４】
＜実施例３＞
（Ａ）上記式（５）で表される芳香環含有炭化水素化合物：30重量部、
（Ｂ）フェニルトリクロロシラン、メチルビニルジクロロシランおよびジフェニルジクロロシランの共加水分解によって得られた下記平均組成式（９）：
(ＣＨ3)0.35(Ｃ6Ｈ5)0.70(ＣＨ2＝ＣＨ)0.35(ＯＨ)0.03ＳｉＯ1.29      （９）
で表される、25℃において水飴状（粘度：100,000mPa・s以上）の三次元網状構造のオルガノポリシロキサン：100重量部、および、
（Ｃ）塩化白金酸のイソプロパノール溶液：（Ａ）成分と（Ｂ）成分の合計に対して、白金金属原子として重量換算で40ppmとなる量、
を配合した後、均一となるように混合してシリコーン樹脂組成物３を得た。その後、実施例１と同様にして、シリコーン樹脂硬化物３を得た。
【００５５】
＜比較例１＞
（Ｂ）ジメチルジメトキシシラン、メチルトリメトキシシラン、テトラメトキシシラン、ヘキサメチルジシロキサンおよびテトラメチルジビニルジシロキサンを、酸触媒（硫酸）を用いて平衡化反応することにより得られた下記平均組成式（１０）：
(ＣＨ3)0.74(ＣＨ2＝ＣＨ)0.16(ＯＣＨ3)0.06ＳｉＯ1.52        （１０）
で表される、25℃においてほとんど流動性のない固体状の三次元網状構造のオルガノポリシロキサン：100重量部、
(Ｃ)塩化白金酸のイソプロパノール溶液：（Ｂ）成分と（Ｄ）成分の合計に対して、白金金属原子として重量換算で40ppmとなる量、および、
(Ｄ)上記平均組成式（７）で表される25℃における粘度が20mPa・sのオルガノハイドロジェンポリシロキサン：30重量部、
を配合した後、均一となるように混合してシリコーン樹脂組成物Ｃ１を得た。その後、実施例１と同様にして、シリコーン樹脂硬化物Ｃ１を得た。
【００５６】
＜比較例２＞
（Ｂ）フェニルトリクロロシラン、メチルビニルジクロロシランおよびジメチルジクロロシランの共加水分解によって得られた上記平均組成式（６）で表される、実施例１で使用したものと同じオルガノポリシロキサン：100重量部、
（Ｃ）塩化白金酸のイソプロパノール溶液：（Ｂ）成分と（Ｄ）成分の合計に対して、白金金属原子として重量換算で40ppmとなる量、および、
（Ｄ）上記平均組成式（７）で表される25℃における粘度20mPa・sのオルガノハイドロジェンポリシロキサン：30重量部、
を配合した後、均一となるように混合してシリコーン樹脂組成物Ｃ２を得た。その後、実施例１と同様にして、シリコーン樹脂硬化物Ｃ２を得た。
【００５７】
＜評価・測定方法＞
上記の実施例および比較例で得られたシリコーン樹脂硬化物の特性を、以下の評価・測定方法に従って評価・測定した。得られた結果を表１に示す。
１．外観
上記で得られた硬化物の外観を目視により観察した。
２．硬度
ASTM D 2240に準じて、上記で得られた硬化物の硬度（Shore D）を測定した。
３．曲げ強度
上記で得られた厚さ４mm、10mm×100mmの硬化物を用いて、JIS K-6911に準じた３点曲げ試験を行うことにより、曲げ強度（Ｎ）を測定した。
【００５８】
【表１】
2005089671.tif 000009
【００５９】
＜評価＞
実施例１〜３は、本発明の要件を満たすシリコーン樹脂組成物であり、該組成物は、外観が透明であり、硬度と曲げ強度に優れた硬化物を与えるものである。
比較例１は、（Ａ）成分を配合しなかったシリコーン樹脂組成物であり、該組成物は、硬度および曲げ強度が著しく劣るものである。
比較例２は、（Ａ）成分を配合しなかったシリコーン樹脂組成物であり、該組成物は、曲げ強度が著しく劣るものである。
【産業上の利用可能性】
【００６０】
この組成物は、光学材料用部材、電子材料用絶縁材、キートップ等として有用であり、これらへの応用が期待できる。